Brevet FR2377453A1 — publié le 19780811

La presente invention concerne l'hydrométallurgie des mtaux rares et a notamment pour objet un procédé d'isolement de l'yttrium a partir d'un mélange de terres rares, qui trouve de larges applications dans la transformation des minerais contenant des terres rares telles que le xénotime, la parisite, les produits de queue de la transformation de matières premières uranifères ou de concentrés de diverses compositions qui sont des produits intermédiaires de la production des terres rares. A l'heure actuelle, tous les procédes connus d'isolement de l'yttrium a partir de terres rares sont fondés sur l'aptitude de l'yttrium à modifier sa position dans la série des lanthanides dans les différents systèmes. En règle générale, on sépare d'abord les terres rares en fractions de terres rares légères (à numéros atomiques z de 57 à 60) et en fractions d'autres terres rares (z=62 à 71) conjointement avec l'yttrium. La séparation s'effectue au sein de systèmes de nitrates, soit neutres, soit accompagnés d'acide nitrique, avec mise en oeuvre d'agents d'extraction organophosphoriques tels que le tributylphosphate. La séparation des-terres rares moyennes (z=62 à 66) s'effectue par extraction à l'acide di (éthyl-2 hexyl) phosphorique à partir de solutions dans l'acide nitrique ou dans l'acide chlorhydrique. On effectue la séparation des terres rares lourdes (z=67 à 71) par extraction au tributylphosphate en présence d'agents de complexation (notamment l'acide éthylènediaminotétracétique) ou bien par le procédé de l'échange ionique. On connaît déjà un procédé d'isolement de l'yttrium à partir de terres rares dans un système unique. Ce procédé consiste essentiellement à extraire les terres rares par le bis (éthyl2 hexyl) chloromethylPhosphonate à partir de solutions de bromures contenant un excès d'ions brome, obtenues par introduction dans la solution aqueuse initiale d'un agent de relargage ou précipitation tel que le bromure de lithium. Les lanthanides passent principalement dans l'extrait, alors que l'yttrium se concentre dans le produit d raffinage. Les inconvenients de ce procédé connu tiennent à la concentration importante en agent de relargage, qui est de 11,0 à 11,9 moles/@, et aux faibles concentrations de l'extrait en terres ra@es, ce qui influe sensiblement sur la productivité du procédé. On connaît aussi un autre procédé d'is@lement de l'yttrium à partir de terres rares dans un système unique. Ledit procédé consiste à extraire les terres rares, du lanthane au lutécium (@=57 à 71), à une température voisine du point cryohydratique de l'eau, entre 0 et -5 C, à l'aide de tributylphosphate et à partir de solutions de chlorure et de thiocyanate, et à les concentrer de préférence dans l'extrait, alors que l'yttrium se concentre dans le produit de raffinage (raffinat). Toutefois, à des températures plus élevées, la position de l'yttrium dans la série des lanthaides se déplace vers le samarium, rendant ainsi impossible l'isolement de l'yttrium des terres rares dans un système unique à des températures normales. un des inconvénients de ce procédé réside dans la nécessité de mettre en oeuvre une unité de réfrigération pour effectuer l'extraction aux basses températures ; en outre, aux basses températures, la viscosité des liqueurs de travail augmente et cela conduit à une baisse sensible de la productivité du procédé. Le but de la présente invention est d'éliminer les inconvénients précités. On s'est donc proposé d'élaborer un procédé pour l'isolement de l'yttrium à partir de terres rares, par le choix approprié d'un nouvel agent d'extraction organique neutre ainsi que de conditions spécifiques d'extraction permettant d'augmenter la productivité procédé à une température normale. a solution consiste en ce que, dans un procédé d'isolement de l'yttrium à partir d'un mélange de terres rares, du type consistant à extraire les terres rares à partir de solutions de chlorures à l'aide d'un agent d'extraction organique neutre, avec formation d'un extrait et d'un produit de raffinage et séparation subséquente de l'yttrium à partir dudit produit de raffinage, suivant l'invention on utilise comme agent d'extraction organique neutre des sulfoxydes d'une masse moléculaire de 129 à 244 et on effectue 17 extraction soit en présence d'un agent de relargage tel que le chlorure de lithium, de magnésium, de calcium ou d'aluminium, la concentration du produit de raffinage en terres rares étant de 0,7 à 2,2 moles/e, et sa concentration en agent de relargage, de 1,1 à 6 moles/Q, soit en présence d'ions thiocyanate, le rapport molaire des terres rares aux ions thiocyanate dans le produit de raffinage étant de 3,5/1 à 230/1, respectivement. Les concentrations choisies en terres rares, en ions thiocyanate et en agent de relargage assurent le passage prépondérant 1) dans l'extrait des lanthanides à une concentration de 0,14 à 0,60 moles/ 2) dans le produit de raffinage, de l'yttrium, le coefficient de partition (ou de partage) lanthanides/yttrium ssLn/Y étant égal à 2 ou davantage). Lorsqu'on dépasse ces parame- tres, l'yttrium se concentre avec les terres rares lourdes dans l'extrait (les concentrations allant en augmentant), ou bien reste dans le produit de raffinage avec les terres rares légères (lorsque les concentrations baissent). Il est avantageux, pour améliorer la séparation de l'yttrium des lanthanides, d'utiliser des solutions de sulfoxydes d'une masse moléculaire de 129 à 244 dans un diluant organique apolaire tel que le kérosène, le xylène ou un polyalcoyl-benzène. Le procédé proposé de séparation de l'yttrium est réalisé de préférence de la manière suivante : on brasse la solution aqueuse initiale d'un mélange de chlorures d'yttrium et de lanthanides, contenant du thiocyanate d'ammonium ou un agent de relargage tel que le chlorure de lithium, avec une solution des sulfoxydes précités au sein.d'un diluant organique apolaire, jusqu'à l'établissement de l'équilibre chimique. L'émulsion formée se sépare en un extrait et un produit de raffinage. L'yttrium se concentre de préférence dans le produit de raffinage, et les lanthanides, dans l'extrait. On réalise l'extraction de l'yttrium du produit de raffinage en effectuant son relargage sous forme d'oxalates et en le chauffant ensuite de façon à obtenir son oxyde. Au -lieu de thiocyanate d'ammonium on peut utiliser des thiocyanates de métaux, notamment de calcium, potassium, sodium, etc., et au lieu de chlorure de lithium on peut employer du chlorure de magnésium, de calcium, d'aluminium. On peut employer les sulfoxydes d'une masse moléculaire de 129 à 244, soit à une concentration de 100 %, soit sous forme de solutions dans des diluants organiques apolaires tels que le kérosène, le m-xylène, un polyalcoyl-benzène. Dans tous les cas, l'extraction se fait à partir de solutions faiblement acides, à pH = 1,5 à 4, à des températures de 5 à 400C. On effectue l'extraction en présence d'ions thiocyanate, de manière que dans le produit de raffinage le rapport en moles des terres rares aux ions thiocyanate soit de 3,5/1 à 230/1, respectivement. Ce rapport détermine la concentration en chlorures des terres rares et des ions thiocyanate de la solution aqueuse initiale. Quand on effectue l'extraction en présence d'un agent de relargage, la concentration en cet agent du produit de raffinage doit être de 1,1 à 6,0 moles/P, alors que la concentration en chlorures de terres rares doit être de 0,7 à 2,2 moies/. Ces concentrations déterminent la concentration en chlorures de terres rares de la solution aqueuse initiale. La concentration en agent de relargage du produit de raffinage est pratiquement égale à la concentration en cet agent de la solution initiale, étant donné que l'agent de relargage ne subit pas d'extraction. Dans les conditions décrites, l'yttrium se concentre en- prépondérance dans le produit de raffinage, alors que tous les lanthanides se concentrent en prépondérance dans l'extrait. Les coefficients de partition des lanthanides les plus proches de l'yttrium, c'est-à-dire le rapport des coefficients de partition des lanthanides les plus proches de l'yttrium et de l'yttrium proprement dit, vont de 2 à 3, alors que pour la plupart des lanthanides ssLn/Y > 3. La présente invention assure une haute productivité du matériel d'extraction fonctionnant à température normale. D'autres caractéristiques et avantages de l'invention seront mieux compris à la lecture de la description, qui va suivre, de plusieurs exemples concrets mais non limitatifs de réalisation du procédé de l'invention. EXEMPLE 1 Une solution aqueuse de départ, à pH = 2,4, contenant 1,4 moles/ de chlorure d'yttrium avec des impuretés de lanthanides, et 0,4 mole/ de thiocyanate d'ammonium, est brassée avec une so- lution à 70 % de sylfoxydes (fraction de masse moléculaire moyenne 216) dans un polyalcoylbenzène pendant 10 minutes. Les volumes de la phase organique et de la phase aqueuse sont identiques et égaux à 50 cm3, on effectue l'essai à la température de 400C. Après démixtion du mélange en extrait et en produit de raffinage, on les sépare et les soumet à l'analyse. Les concentrations en terres rares du produit de raffinage et de l'extrait sont de 1,254 moles/# et 0,146 mole/# respectivement, la concentration du produit de raffinage en ions thiocyanate est de 0,033 mole/#. La teneur en yttrium du mélange de départ est de 99,74 % en poids. La composition relative en terres rares de la solution de départ, exprimée en pourcentages en poids, est la suivante La-0,025 ; Ce-0,018 Pr-0,016 ; Nd-0,022 ; Sm-0,014 ; Eu-0,015 ; Gd-0,023 Tb-0,021 ; Dy-0,024 ; Ho-0,017 Er-0,019 ; Tu-0,013 ; Yb-0,013 ; Lu-0,017. La composition relative en terres rares de l'extrait, exprimée en pourcentages en poids, est la suivante La-0,053 ; Ce-0,058 ; Pr-0,066 ; Nd-0,077 ; Sm-0,79 Eu-0,066 ; Gd-0,056 ; Tb-0,047 ; Dy-0,058 ; Ho-0,045 Er-0,06 ; Tu-0,033 ; Yb-0,035 ; Lu-0,066 ; Y -99,207. La composition relative en terres rares du produit de raffinage, exprimée en pourcentages en poids, est la suivante La-0,02 ; Ce-0,014 ; Pr-0,012 ; Nd-0,014 Sm-0,012 ; Eu-O,Oll ; Gd-0,016 ; Tb-0,016 Dy-0,018 ; Ho-0,015 ; Er-0,017 ; Tu-0,017 Yb-0,012 ; Lu-0,013 ; Y -99,778. Les coefficients de partition (de partage) des lanthanides et de l'yttrium sont les suivants ssLa/Y=2,7 ; ssCe/Y=4,1 ; ssPr/Y=5,5 ; ssNd/Y=5,5 ; ssSm/Y=6,6 ; ssEu/Y=6,0 ; ssGd/Y=3,5 ; ssTb/Y=2,9 ; ssDy/Y=3,2 ; ssHo/Y=3,0 ; ssEr/Y=3,5 ; ssTu/Y=2,8 ; ssYb/Y=2,9 ; ssLu/Y=5,1. EXEMPLE 2 Une solution aqueuse de départ, à pH = 2,8, contenant 1,4 moles/# de chlorure d'yttrium avec des impuretés de lanthanides, et 0,4 mole/# de thiocyanate d'ammonium, est brassée avec une solution à 50 % de sulfoxydes (fraction de masse moléculaire moyenne = 185) dans un polyalcoylbenzène pendant 10 minutes. Les volumes de la phase organique et de la phase aqueuse sont identiques et égaux à 50 cm3. On effectue l'essai à la température de 5 C. Après démixtion du mélange en extrait et en produit de raffinage, sn les sépare et on les analyse. Les concentrations en terres rares du produit de raffinage et de l'extrait sont de 1,257 moles/# et 0,143 moles/e, respectivement, la concentration en ions thiocyanate du produit de raffinage est de 0,030 mofe/l. La teneur en yttrium du mélange de départ est de 99,74 % en poids. La composition relative en terres rares de la solution de départ, exprimée en pourcentages en poids, est la suivante : La=0,025 ; Ce=0,018 ; Pr-0,016 ; Nd-0,022 ; Sm-0,014 ; Eu-0,015 ; Gd-0,023 ; Tb-O,021 ; Dy-0,O24 ; Ho-0,017 ; Er-0,019 ; Tu-0,013 ; Yb-0,013 ; Lu-0,017. La composition relative en terres rares de l'extrait exprimée en pourcentages en poids, est la suivante La=0,058 ; Ce=0,072 ; Pr-0,08 ; Nd-0,11 ; Sm-0,081 ; Eu-0,07 ; Gd-0,08 ; Tb-0,054 ; Dy-0,055 ; Ho-0,052 Er-0,067 ; Tu-0,044 ; Yb-0,05 ; Lu-0,053. La composition relative en terres rares du produit de raffinage, exprimée en pourcentages en poids, est la suivante La-0,017 ; Ce-0,01 ; Pr-0,01 ; Nd-0,015 ; Sm-0,008 ; Eu-0,01 ; Gd-0,015 ; Tb-0,018 ; Dy-0,019 ; Ho-0,014 ; Er-0,017 ; Tu-0,014 ; Yb-0,012 ; Lu-0,015. Les coefficients de partition des lanthanides et de l'yttrium sont les suivantes ssLa/Y=3,4 ; ssCe/Y=7,2 ; ssPr/Y=8 ; ssNd/Y=7,3 ; ssSm/Y=10,2 ; ssEu/Y=7,0 ; ssGd/Y=5,3 ssTb/Y=3,0 ; ssDy/Y=2,9 ; ssHo/Y=3,7 ; ssEr/Y=4,0 ssTu/Y=3,1 ; ssYb/Y=4,2 ; ssLu/Y=3,6. EXEMPLE 3 Une solution aqueuse de départ, à pH = 2,2, contenant 1,4 moles/# de chlorure d'yttrium avec des impuretés de lanthanides, et 0,4 mole/# de thiocyanate d'ammonium, est brassée avec une solution à 60 % de sulfoxydes (fraction de masse moléculaire moyenne = 216) dans un mélange d'alcools normaux en C7-Cg pendant 10 minutes. Les volumes de la phase organique et de la phase aqueuse sont identiques et égaux à 50 cm3.- On effectue l'essai à la température de 200C. Après démixtion du mélange en extrait et en produit de raffinage, on les sépare et on les analyse. Les concentrations en terres rares du produit de raffinage et de l'extrait sont de 1,259 moles/e et 0,141 moè/, respectivement. La concentration du produit de raffinage en ions thiocyanate est de 0,061 mole/#. La teneur en yttrium du mélange de départ est de 74,4 t. La composition relative de la solution de départ en terres rares, exprimée en pourcentages en poids, est la suivante La-2,6 ; Pr-2,5 ; Nd-2,5 ; Sm-3,0 ; Gd-2,6 ; Tb-2,7 ; Ho-3,0 ; Tu-3,7 ; Yb-3,0. La composition relative en terres rares de l'extrait, exprimée en pourcentages en poids, est la suivante La=4,1 ; Pr=6,0 Nd-5,6 ; Sm-7,6 ; Gd-5,6 ; Tb-5,3 ; Ho-3,8 ; Tu-4,6 ; Yb-3,7 ; Y -53,8. La composition relative en terres rares du produit de raffinage, exprimée en pourcentages en poids, est la suivante La=2,9 ; Pr=1,9 Nd-1,8 ; Sm=2,0 ; Gd=1,8 ; Tb=2,0 ; Ho=2,7 ; Tu=3,2 ; Yb=2,1 ; Y -79,6. Les coefficients de partition des lanthanides et de l'yttrium sont les suivants ssLa/Y=2,1 ; ssPr/Y=4,7 ; ssNd/Y=4,7 ; ssSm/Y=5,6 ; ssGd/Y=4,6 ; ssTb/Y=3,9 ; ssHo/Y=2,1 ; ssTu/Y=2,1 ; ssYb/Y=2,6. EXEMPLE 4 Une solution aqueuse de départ, pH = 1,4, contenant 1,4 moels/# de chlorure d'yttrium avec des impuretés de lanthanides, et 0,4 mole/P de thiocyanate d'ammonium, est brassée avec une solution à 60 % de sulfoxydes (fraction de masse moléculaire moyenne 129) dans le métaxylène pendant 10 minutes. Les volumes de la phase organique et de la phase aqueuse sont identiques et égaux à 50 cm3. On effectue l'essai à la température de 200C. Après démixtion du mélange en extrait et en produit de raffinage, on les sépare et on les analyse. Les concentrations en terres rares du produit de raffinage et de l'extrait sont de 1,255 moles/# et 0,145 mole/#, respectivement. La concentration en ions thiocyanate du produit de raffinage est de 0,031 mole/#. La teneur en yttrium du mélange de départ est de 74,4 % en poids. La composition relative de la solution de départ en terres rares, exprimée en pourcentages en poids, est la suivante : La-2,6 ; Pr-2,5 ; Nd-2,5 ; Sm-3,0 ; Gd-2,6 ; Tb-2,7 ; Ho-3,0 ; Tu-3,7 ; Yb-3,0. La composition relative de l'extrait en terres rares, exprimée en pourcentages en poids, est la suivante : La-4,4 ; Pr-6,7 ; Nd-6,2 ; Sm-7,8 ; Gd-5,1 ; Tb-5,5 ; Ho-4,4 ; Tu-5,7 ; Yb-5,2 Y Y -49,0. La composition relative du produit de raffinage en terres rares, exprimée en pourcentages en poids, est la suivante La-2,8 ; Pr-1,7 ; Nd-1,8 ; Sm-2,0- ; Gd-1,9 ; Tb-2,0 Ho-2,7 ; Tu-2,8 2 Yb-2,1 ; Y -80,1. Les coefficients de partition des lanthanides et de l'yttrium sont les suivants ssLa/Y=2,6 ; ssPr/Y=6,5 ; ssNd/Y=5,7 ; ssSm/Y=6,4 ; ssGd/Y=4,4 ; ssTb-Y=4,5 ; ssHo/Y=2,7 ; ssTu/Y=3,3 ; ss@@@@=@@@ Yb/y=4,1 EXEMPLE 5 Une solution aqueuse de départ, à pH = 2-3, contenant 1,4 moles/# de chlorure d'yttrium avec une-impureté de lanthane de 0,05 % en poids, et 0,05 à 1,25 moles/# de thiocyanate dlammo- nium, est brassée avec une solution à 60 * de sulfoxydes (fraction de masse moléculaire moyenne = 216) dans un polyalcoylbenzène pendant 10 minutes. Les volumes de la phase organique et de la phase aqueuse sont identiques et égaux à 50 cm3. On effectue les essais à la température ambiante.Après démixtion, on sépare et on analyse le produit de raffinage et l'extrait formés. Les résultats de l'essai sont indiqués dans le tableau 1. EXEMPLE 6 Une solution de départ, pF = 1,5, contenant 1,46 moles/# de chlorure d'yttrium avec des impuretés de lanthanides, et 4,0 moles/? de chlorure de lithium, est brassée avec une solution à 50 % de sulfoxydes (fraction de masse moléculaire moyenne = 244) dans le kérosène pendant 10 minutes. Les volumes de la phase organique et de la phase aqueuse sont identiques et égaux à 50 cm3. On effectue l'essai à la température de 200C. Apres démixtion du mélange en extrait et en produit de raffinage, on les sépare et on les analyse. Les concentrations en terres rares du produit de raffinage et de 11 extrait sont de 1,18 moles/ et 0,28 mole/, respectivement. La teneur en yttrium du mélange du départ est de 99,0 % en poids. Les coefficients de partition des lanthanides et de l'yttrium-sont les suivants ssLa/Y=1,9 ; ssCe/Y=3,3 ; ssNd/Y=2,6 ; ssSm/Y=2,9 ; ssEu/Y=3,1 ; ssGd/Y=2,2 ; ssTb/Y=2,4 ; ssDy/Y=2,2 ; ssHo/y=1,7 ; ssEr/Y=1,6 ; ssTu/Y=2,0 ; ssYb/Y=2,3 ; ssLu/Y=2,0. EXEMPLE 7 Une solution aqueuse de départ, à pH = 2,0, contenant 2, moles/# de chlorure d'yttrium avec des impuretés de lanthanides, et 3,0 moles/# de chlorure de lithium, est brassée avec une solution à 50 % de sulfoxydes (fraction de masse moléculaire moyenne = 216) dans le métaxylene pendant 10 minutes. Les volumes de la phase organique et de la phase aqueuse sont identiques et égaux à 50 cm3. On effectue l'essai à la température de 200C. Après démixtion du mélange en extrait et en produit de raffinage, on les sépare et on les analyse. Les concentrations en terres rares du produit de raffinage et de l'extrait sont de 2,22 moles/# et 0,38 mole/, respectivement. La teneur du mélange de départ en yttrium est de 80,0 % en poids. Les coefficients de partition des lanthanides et de l'yttrium sont les suivants ssLa/Y=1,74 ; ssLu/Y=4,8 EXEMPLE 8 Une solution aqueuse de départ, à pH = 1,8, contenant 1,5 moles/# de chlorure z ' yttrium avec des impuretés de lanthani- des, et 1,12 moles/# de chlorure d'aluminium, est brassée avec une solution à 50 % de sulfoxydes (fraction de masse moléculaire moyenne = 216) dans le kérosène pendant 10 minutes Les volumes de la phase organique et de la phase aqueuse sont identiques et égaux à 50 cm3. On effectue l'essai à la température de 200C. Après démixtion du mélange en extrait et en produit de raffinage, on les sépare et on les analyse. Les concentrations en terres rares du produit de raffinage et de l'exbrait sont de 1,4 moles/# et 0,13 mole/#, respectivement. La teneur du mélange de départ en yttrium est de 99,0 % en poid Les coefficients de separation des lanthanides et de l'yttrium sont les suivants ssLa/Y=1,7 ; ssLu/Y=1,8. EXEMPLE 9 ne solution aqueuse de départ, à pH - 1,9, contenant 1,5 moles/f de chlorure d'yttrium avec des impuretés de lanthanides, et 2,5 moles/# de chlorure de calcium, est brassée avec une solution à 50 % de sulfoxydes (fraction de masse moléculaire moyenne = 216) dans le kérosène pendant 10 minutes. Les volumes de la phase organique et de la phase aqueuse sont identiques et égaux à 50 cm3. On effectue l'essai à la température de 20 C. Après démixtion du mélange en extrait et en produit de raffinage, on les sépare et on les analyse. Les concentrations en terres rares du produit de raffinage et de l'extrait sont de 1,22 moles/# et 0,29 mole/#, respectivement. La teneur en yttrium du mélange de départ est de 99,0 % e poids Les coefficients de partition des lanthanides et de l'yttrium sont les suivants : ssLa/Y=1,3 ; ssLu/Y=4,1. EXEMPLE I0 Une solution aqueuse do départ, pH = 1,6, contenant 1,5 moles/# de chlorure d'yttrium avec des impuretés de lanthani des, et 2,0 moles/# de chlorure de magnésium, est brassée avec une solution à 50 % de sulfoxydes (fraction de masse moléculaire moyenne = 216) dans le kérosène pendant 10 minutes. Les volumes de la phase organique et de la phase aqueuse sont identiques et égaux à 50 cm3. Après démixtion du mélange en extrait et produits de raffinage, on les sépare et on les analyse. Les concentrations en terres rares du produit de raffinage et de l'extrait sont de l,31 moles/e et 0,23 moletez respectivement. La teneur en yttrium du mélange de départ est de 99 % en poids. Les coefficients de partition des lanthanides et de l'yttrium sont les suivants ssLa/1,7 ; ssLu/Y=1,9. EXEMPLE 11 Une solution aqueuse de départ, à pH = 2,1, contenant 1,52 moles/# de chlorure d'yttrium avec des impuretés de lanthanides, et 6,0 moles/# de chlorure de lithium, est brassée avec une solution à 50 % de sulfoxydes (fraction de masse moléculaire moyenne = 216) dans le kérosène pendant 10 minutes. Les volumes de la phase organique et de la phase aqueuse sont identiques et égaux à 50 cm3. Après démixtion du mélange en extrait et en produit de raffinage, on les sépare et on les analyse. Les concentrations en terres rares du produit de raffinage et de l'extrait sont de 1,8 moles/# et de 0,35 mole/#, respectivement. La teneur en yttrium du mélange de départ est de 70,3 a en poids.Les coefficients de partition des lanthanides et de l'yttrium sont les suivants ssLa/Y=1,45 ; ssEr/Y=4,6 ; et ssLu-Y=6,9. EXEMPLE 12 Une solution aqueuse de départ, à pH = 1,5, contenant 1,5 moles/# de chlorure d'yttrium avec des impuretés de lanthanides, et 4,0 moles/# de chlorure de lithium, est brassée avec une solution à 100 % de sulfoxydes (fraction de masse moléculaire moyenne = 216) pendant 10 minutes. Les volumes de la phase organique et de la phase aqueuse sont identiques et égaux à 50 cm3. Après démixtion du mélange en extrait et produit de raffinage, on les sépare et on les analyse. Les concentrations en terres rares du produit de raffinage et de l'extrait sont de 0,90 mole/e et de 0,60 mole/#, respectivement. La teneur en yttrium du mélange de départ est de 99,95 % en poids. Les coefficients de partition des lanthanides et de l'yttrium sont les suivants ssLa/Y=2,4 ; ssEr/Y=2,8 ; ssLu/Y=2,2. EXEMPLE 13 Une solution aqueuse de départ, à pH = 2,6, contenant 0,73 mole/e de chlorure d'yttrium avec des impuretés de lanthanides, et 6,0 moleste de chlorure de lithium, est brassée avec une solution à 50 % de sulfoxydes (fraction de masse moléculaire moyenne = 216) dans le métaxylène pendant 10 minutes. Les volumes de la phase organique et de la phase aqueuse sont identiques et égaux à 50 cm3. Après démixtion du mélange en extrait et en produit de raffinage, on les sépare et on les analyse. Les concentrations en terres rares du produit de raffinage et de l'extrait sont de 0,61 mole/# et de 0,12 mole/e, respectivement. La teneur en yttrium du mélange de départ est égale à 99,9 % en poids. Les coefficients de partition des lanthanides et de l'yttrium sont les suivants : ssLa/Y=1,6 ; ssEr/Y=2,5 ; ssLu/Y=3,6 EXEMPLE 14 Une solution aqueuse de-départ, à pH = 2,2, contenant 0,70 mole/t de chlorure d'yttrium avec des impuretés de lanthanides, et 4,2 moles/# de chlorure de lithium, est brassée avec une solution à 50 % de sulfoxydes (fraction de masse moléculaire moyenne = 244) dans le kérosène pendant 10 minutes. Les volumes de la phase organique et de la phase aqueuse sont identiques et égaux à 50 cm3. Après démixtion du mélange en extrait et en produit de raffinage, on les sépare et on les analyse. Les concentrations en terres rares du produit de raffinage et de 11 extrait sont égales respectivement à 0,67 mole/# et à 0,03 mole/e. La teneur du mélange initial en yttrium est de 99,9 % en poids. Les coefficients de partition des lanthanides et de l'yttrium sont les suivants ssLa/Y=2,6 ; ssEr/Y=1,3 ; ssLu/Y=1,2. Bien entendu, l'invention n'est nullement limitée aux modes de réalisation décrits et représentés qui n'ont été donnés qu'à titre d'exemple. En particulier, elle comprend tous les moyens constituant des équivalents techniques des moyens décrits, ainsi que leurs combinaisons, si celles-ci sont exécutées suivant son esprit et mises en oeuvre dans le cadre des revendications qui suivent. p: Solution de départ Concen- Teneur de Concen- Concen- Rapport Coefficient Concen- tration en l'yttrium Essai tration en tration en en moles de tration en Phese ion thio- en n chlorurs yttrium parrition NH4CNS, cyanate, [Y+3]; lanthane, d'yttrium, moles/# moles/# moles/# [CNS-] % ssLa/Y moles/# Extrait 0,33 0,93 0,062 1 1,25 1,4 3,35 1,4 Produit 0,045 de raffinage 1,07 0,32 Extrait 0,29 0,86 0,06 2 1,0 1,4 Produit 7,94 1,54 0,039 de raffinage 1,11 0,14 Extrait 0,21 0,58 0,08 3 0,63 1,4 23,8 2,16 Produit 0,037 de raffinage 1,19 0,05 Extrait 0,13 0,38 0,09 4 0,4 1,4 63,5 2,25 Produit de raffinage 1,27 0,02 0,04 Extrait 0,108 0,295 0,098 5 0,31 1,4 86 2,28 Produit 0,043 de raffinage 1,292 0,015 Extrait 0,05 0,116 0,15 6 0,13 1,4 97,0 2,72 Produit de raffinage 1,350 0,014 0,055 Extrait 0,019 0,044 0,15 7 0,05 1,4 Produit 230 3,0 de 0,05 raffinage 1,381 0,006 REVENDICATIONS 1. Procédé d'isolement de l'yttrium des terres rares par extraction de terres rares à partir de solutions de chlorures à l'aide d'un agent d'extraction organique neutre, avec formation d'un extrait et d'un produit de raffinage et isolement subséquent de l'yttrium dudit produit de raffinage, caractérisé en ce que l'on utilise à titre d'agent d'extraction organique neutre des sulfoxydes d'une masse moléculaire de 129 à 244, et que l'on effectue l'extraction soit en présence d'un agent de relargage tel que le chlorure de lithium, de magnésium, de calcium ou d'aluminium, en assurant une concentration dudit produit de raffinage en terres rares de 0,7 à 2,2 molestez et en agent de relargage, de 1,1 à 6 moles/e, soit en présence d'ions thiocyanate en assurant dans le produit de raffinage obtenu un rapport en moles des ter- res rares aux ions thiocyanate de 3,5/1 à 230/1, respectivement. 2. Procédé d'isolement d'yttrium à partir de terres rares suivant la revendication 1, caractérisé en ce que l'on utilise des solutions de sulfoxydes d'une masse moléculaire de 129 à 244 au sein d'un diluant organique apolaire tel que le kérosène, le xylène ou un polyalcoylbenzène. 3. L'yttrium caractérisé en ce qu'il est obtenu par le procédé faisant l'objet de l'une des revendications 1 et 2.